(57)【要約】【課題】硬化性並びに硬化物の密着性及び耐薬品性に優れる硬化性組成物及び接着剤を提供すること。【解決手段】本発明の硬化性組成物は、カチオン重合性成分（Ａ）１０〜７０質量％、カチオン重合開始剤（Ｂ）１〜１０質量％、ラジカル重合性成分（Ｃ）１〜８０質量％及びラジカル重合開始剤（Ｄ）１〜１０質量％を含有し、上記カチオン重合性成分（Ａ）が、芳香族エポキシ化合物（Ａ１）及び、芳香族環を含まない分子量２５０以上の多官能グリシジル化合物（Ａ２）を含有し、上記ラジカル重合性成分（Ｃ）が、水酸基を有する単官能（メタ）アクリル化合物（Ｃ１）、分子量２５０以上の多官能（メタ）アクリル化合物（Ｃ２）及び分子内に芳香族環及び水酸基を有しない単官能（メタ）アクリル化合物（Ｃ３）を含有する。【選択図】なし【特許請求の範囲】
【請求項１】
カチオン重合性成分（Ａ）１０〜７０質量％、カチオン重合開始剤（Ｂ）１〜１０質量％、ラジカル重合性成分（Ｃ）１〜８０質量％及びラジカル重合開始剤（Ｄ）１〜１０質量％を含有し、
上記カチオン重合性成分（Ａ）が、芳香族エポキシ化合物（Ａ１）及び、芳香族環を含まない分子量２５０以上の多官能グリシジル化合物（Ａ２）を含有し、
上記ラジカル重合性成分（Ｃ）が、水酸基を有する単官能（メタ）アクリル化合物（Ｃ１）、分子量２５０以上の多官能（メタ）アクリル化合物（Ｃ２）及び分子内に芳香族環及び水酸基を有しない単官能（メタ）アクリル化合物（Ｃ３）を含有する硬化性組成物。
【請求項２】
上記芳香族エポキシ化合物（Ａ１）が、多官能芳香族エポキシ化合物である請求項１に記載の硬化性組成物。
【請求項３】
上記芳香族環を含まない分子量２５０以上の多官能グリシジル化合物（Ａ２）が下記一般式（Ｉ）で表される基を有する芳香族環を含まない分子量２５０以上の多官能グリシジル化合物である請求項１又は２に記載の硬化性組成物。
【化１】
2018165329.tif 000020
（式中の水素原子は、炭素原子数１〜２０の炭化水素基、複素環を含有する炭素原子数２〜２０の基、又はハロゲン原子で置換される場合があり、
上記炭素原子数１〜２０の炭化水素基又は複素環を含有する炭素原子数２〜２０の基中の水素原子は、更にハロゲン原子、ニトロ基、シアノ基、水酸基、アミノ基、カルボキシル基、メタクリロイル基、アクリロイル基、エポキシ基、ビニル基、ビニルエーテル基、メルカプト基、イソシアネート基又は複素環を含有する炭素原子数２〜２０の基で置換される場合があり、
上記炭素原子数１〜２０の炭化水素基又は複素環を含有する炭素原子数２〜２０の基中のメチレン基は、酸素原子が隣り合わない条件で、−Ｏ−、−ＣＯ−、−ＣＯＯ−、−ＯＣＯ−、−ＮＲ１−、−ＮＲ１ＣＯ−、−Ｓ−、−ＣＳ−、−ＳＯ２−、−ＳＣＯ−、−ＣＯＳ−、−ＯＣＳ−又はＣＳＯ−で置換される場合があり、
Ｒ１は、水素原子又は炭素原子数１〜２０の炭化水素基を表し、
式中の＊は、式（Ｉ）で表される基が、＊部分で、隣接する基と結合することを意味する。）
【請求項４】
請求項１〜３のいずれか一項に記載の硬化性組成物からなる接着剤。
【請求項５】
請求項１〜３のいずれか一項に記載の硬化性組成物を、活性エネルギー線を照射すること又は加熱により硬化させる方法。
【請求項６】
請求項１〜３のいずれか一項に記載の硬化性組成物の硬化物。
【発明の詳細な説明】
【技術分野】
【０００１】
本発明は、硬化性組成物及び該硬化性組成物にエネルギー線の照射又は加熱によって得られる硬化物に関する。該硬化性組成物は、特に接着剤に有用である。
【背景技術】
【０００２】
硬化性組成物は、インキ、塗料、各種コーティング剤、接着剤、光学部材等の分野において用いられている。
【０００３】
例えば、下記特許文献１〜４には、カチオン重合性成分及びラジカル重合性成分を含有するエネルギー線硬化性組成物又はその硬化物が開示されている。
【先行技術文献】
【特許文献】
【０００４】
【特許文献１】特開２０１４−１０５２１８号公報
【特許文献２】特開２０１５−１４３３５２号公報
【特許文献３】特開２０１５−１６８７５７号公報
【特許文献４】ＷＯ２０１５−１９４６５４号パンフレット
【発明の概要】
【発明が解決しようとする課題】
【０００５】
しかしながら従来、硬化性並びに硬化物の密着性及び耐薬品性の全てを高いレベルで満たす硬化性組成物がなく、上記硬化性組成物の更なる改良が求められている。
【０００６】
本発明の目的は、硬化性並びに硬化物の密着性及び耐薬品性に優れる硬化性組成物及び接着剤を提供することにある。
【課題を解決するための手段】
【０００７】
本発明者らは、上記課題を解決すべく鋭意検討した結果、下記［１］〜［６］を提供することにより、上記目的を達成したものである。
【０００８】
［１］カチオン重合性成分（Ａ）１０〜７０質量％、カチオン重合開始剤（Ｂ）１〜１０質量％、ラジカル重合性成分（Ｃ）１〜８０質量％及びラジカル重合開始剤（Ｄ）１〜１０質量％を含有し、
上記カチオン重合性成分（Ａ）が、芳香族エポキシ化合物（Ａ１）及び、芳香族環を含まない分子量２５０以上の多官能グリシジル化合物（Ａ２）を含有し、上記ラジカル重合性成分（Ｃ）が、水酸基を有する単官能（メタ）アクリル化合物（Ｃ１）、分子量２５０以上の多官能（メタ）アクリル化合物（Ｃ２）及び分子内に芳香族環及び水酸基を有しない単官能（メタ）アクリル化合物（Ｃ３）を含有する硬化性組成物。
【０００９】
［２］上記芳香族エポキシ化合物（Ａ１）が、多官能芳香族エポキシ化合物である［１］に記載の硬化性組成物。
【００１０】
［３］上記芳香族環を含まない分子量２５０以上の多官能グリシジル化合物（Ａ２）が下記一般式（Ｉ）で表される基を有する芳香族環を含まない分子量２５０以上の多官能グリシジル化合物である［１］又は［２］に記載の硬化性組成物。
【００１１】
【化１】
2018165329.tif 000002
（式中の水素原子は、炭素原子数１〜２０の炭化水素基、複素環を含有する炭素原子数２〜２０の基、又はハロゲン原子で置換される場合があり、
上記炭素原子数１〜２０の炭化水素基又は複素環を含有する炭素原子数２〜２０の基中の水素原子は、更にハロゲン原子、ニトロ基、シアノ基、水酸基、アミノ基、カルボキシル基、メタクリロイル基、アクリロイル基、エポキシ基、ビニル基、ビニルエーテル基、メルカプト基、イソシアネート基又は複素環を含有する炭素原子数２〜２０の基で置換される場合があり、
上記炭素原子数１〜２０の炭化水素基又は複素環を含有する炭素原子数２〜２０の基中のメチレン基は、酸素原子が隣り合わない条件で、−Ｏ−、−ＣＯ−、−ＣＯＯ−、−ＯＣＯ−、−ＮＲ１−、−ＮＲ１ＣＯ−、−Ｓ−、−ＣＳ−、−ＳＯ２−、−ＳＣＯ−、−ＣＯＳ−、−ＯＣＳ−又はＣＳＯ−で置換される場合があり、
Ｒ１は、水素原子、炭素原子数１〜２０の炭化水素基を表し、
式中の＊は、これらの式で表される基が、＊部分で、隣接する基と結合することを意味する。）
【００１２】
［４］［１］〜［３］のいずれか一項に記載の硬化性組成物からなる接着剤。
【００１３】
［５］［１］〜［３］のいずれか一項に記載の硬化性組成物を、活性エネルギー線を照射すること又は加熱により硬化させる方法。
【００１４】
［６］［１］〜［３］のいずれか一項に記載の硬化性組成物の硬化物。
【発明の効果】
【００１５】
本発明の硬化性組成物は、その硬化物が硬化性、密着性及び耐薬品性に優れる。
【発明を実施するための形態】
【００１６】
以下、本発明の硬化性組成物について詳細に説明する。
【００１７】
本発明に使用する上記カチオン重合性成分（Ａ）は、エネルギー線照射又は加熱により活性化したカチオン重合開始剤により高分子化または、架橋反応を起こす化合物であり、芳香族エポキシ化合物（Ａ１）及び芳香族環を含まない分子量２５０以上の多官能グリシジル化合物（Ａ２）を含有し、その他、オキセタン化合物、脂環式エポキシ化合物及びビニルエーテル等を併用することができる。また、本発明に使用する上記カチオン重合性成分（Ａ）は、本発明の硬化性組成物中に１０〜７０質量％含有される。
【００１８】
上記芳香族エポキシ化合物（Ａ１）とは、芳香環を含むエポキシ化合物を指し、該芳香族エポキシ化合物の具体例としては、フェノール、クレゾール、ブチルフェノール等、少なくとも１個の芳香族環を有する多価フェノール又は、そのアルキレンオキサイド付加物のモノ／ポリグリシジルエーテル化物、例えばビスフェノールＡ、ビスフェノールＦ、又はこれらに更にアルキレンオキサイドを付加した化合物のグリシジルエーテル化物やエポキシノボラック樹脂；レゾルシノールやハイドロキノン、カテコール等の２個以上のフェノール性水酸基を有する芳香族化合物のモノ／ポリグリシジルエーテル化物；フェニルジメタノールやフェニルジエタノール、フェニルジブタノール等のアルコール性水酸基を２個以上有する芳香族化合物のグリシジルエーテル化物；フタル酸、テレフタル酸、トリメリット酸等の２個以上のカルボン酸を有する多塩基酸芳香族化合物のグリシジルエステル、安息香酸のグリシジルエステル、スチレンオキサイド又はジビニルベンゼンのエポキシ化物等が挙げられる。
【００１９】
上記芳香族エポキシ化合物（Ａ１）としては、市販品のものを用いることができ、例えば、デナコールＥＸ−１４６、デナコールＥＸ−１４７、デナコールＥＸ−２０１、デナコールＥＸ−２０３、デナコールＥＸ−７１１、デナコールＥＸ−７２１、オンコートＥＸ−１０２０、オンコートＥＸ−１０３０、オンコートＥＸ−１０４０、オンコートＥＸ−１０５０、オンコートＥＸ−１０５１、オンコートＥＸ−１０１０、オンコートＥＸ−１０１１、オンコート１０１２（ナガセケムテックス社製）；オグソールＰＧ−１００、オグソールＥＧ−２００、オグソールＥＧ−２１０、オグソールＥＧ−２５０（大阪ガスケミカル社製）；ＨＰ４０３２、ＨＰ４０３２Ｄ、ＨＰ４７００（ＤＩＣ社製）；ＥＳＮ−４７５Ｖ（東都化成社製）；ＹＸ８８００（三菱化学社製）；マープルーフＧ−０１０５ＳＡ、マープルーフＧ−０１３０ＳＰ（日油社製）；エピクロンＮ−６６５、エピクロンＨＰ−７２００（ＤＩＣ社製）；ＥＯＣＮ−１０２０、ＥＯＣＮ−１０２Ｓ、ＥＯＣＮ−１０３Ｓ、ＥＯＣＮ−１０４Ｓ、ＸＤ−１０００、ＮＣ−３０００、ＥＰＰＮ−５０１Ｈ、ＥＰＰＮ−５０１ＨＹ、ＥＰＰＮ−５０２Ｈ、ＮＣ−７０００Ｌ（日本化薬社製）；アデカレジンＥＰ−４０００、アデカレジンＥＰ−４００５、アデカレジンＥＰ−４１００、アデカレジンＥＰ−４９０１（ＡＤＥＫＡ社製）；ＴＥＣＨＭＯＲＥ  ＶＧ−３１０１Ｌ（プリンテック社製）等が挙げられる。
上記芳香族エポキシ化合物としては、多官能のものが、硬化性に優れるため好ましい。多官能のものの例としては好ましくは二官能〜三官能のものが挙げられる。
【００２０】
上記分子量２５０以上の芳香族環を含まない分子量２５０以上の多官能グリシジル化合物（Ａ２）としては多価アルコールのグリシジル化物又は多価アルコールアルキレンオキサイド付加物のグリシジル化物が挙げられる。多価アルコールのグリシジル化物又は多価アルコールアルキレンオキサイド付加物のグリシジル化物としては、多価アルコール又は多価アルコールアルキレンオキサイド付加物をグリシジル化したものが挙げられ、グリシジル化物の分子量が２５０以上である。ここでいうグリシジル化とは、グリシジルエーテル化を含む。多官能のものの例としては好ましくは二官能〜四官能のものが挙げられる。また粘度等の点から、多官能グリシジル化合物（Ａ２）の分子量は３０００以下が好ましく、１０００以下がより好ましい。
より具体的には、芳香族環を含まない分子量２５０以上の多官能グリシジル化合物（Ａ２）としては、多価脂肪族アルコールのグリシジル化物又は多価脂肪族アルコールアルキレンオキサイド付加物のグリシジル化物が好ましく挙げられる。ここでいう多価脂肪族アルコールのグリシジル化物又は多価脂肪族アルコールアルキレンオキサイド付加物のグリシジル化物は、脂肪族環を含む場合もあり、或いは脂肪族環を含まない場合もある。芳香族環を含まない分子量２５０以上の多官能グリシジル化合物（Ａ２）の具体例としては、ネオペンチルグリコールジグリシジルエーテル、トリメチロールプロパンのトリグリシジルエーテル、ソルビトールのテトラグリシジルエーテル、ペンタエリスリトールのテトラグリシジルエーテル、ジペンタエリスリトールのヘキサグリシジルエーテル、ポリエチレングリコールのジグリシジルエーテル、ポリプロピレングリコールのジグリシジルエーテル、ジシクロペンタジエンジメタノールジグリシジルエーテルなどの多価アルコールのグリシジルエーテル、またプロピレングリコール、トリメチロールプロパン、グリセリン等の脂肪族多価アルコールに１種または２種以上のアルキレンオキサイドを付加することによって得られるポリエーテルポリオールのポリグリシジルエーテル化物、脂肪族長鎖二塩基酸のジグリシジルエステル、水素添加ビスフェノールＡジグリシジルエーテルが挙げられる。更に、脂肪族高級アルコールのモノグリシジルエーテルや高級脂肪酸のグリシジルエステル、エポキシ化大豆油、エポキシステアリン酸オクチル、エポキシステアリン酸ブチル、エポキシ化大豆油、エポキシ化ポリブタジエン等が挙げられる。
芳香族環を含まない分子量２５０以上の多官能グリシジル化合物（Ａ２）としては、飽和縮合環を有するものが、硬化物の硬化性及び密着性が向上するので好ましい。
【００２１】
上記芳香族環を含まない分子量２５０以上の多官能グリシジル化合物（Ａ２）としては、市販品のものを用いることができ、例えば、デナコールＥＸ−３１３、デナコールＥＸ−３１４、デナコールＥＸ−３２１、デナコールＥＸ−４１１、デナコールＥＸ−４２１、デナコールＥＸ−５１２、デナコールＥＸ−５２１、デナコールＥＸ−６１１、デナコールＥＸ−６１２、デナコールＥＸ−６１４、デナコールＥＸ−６２２、デナコールＥＸ−８１０、デナコールＥＸ−８２１、デナコールＥＸ−８３０、デナコールＥＸ−８３２、デナコールＥＸ−８４１、デナコールＥＸ−８６１、デナコールＥＸ−９１１、デナコールＥＸ−９４１、デナコールＥＸ−９２０、デナコールＥＸ−９３１（ナガセケムテックス社製）；エポライト２００Ｅ、エポライト４００Ｅ、エポライト４００Ｐ、エポライト１００ＭＦ（共栄社化学社製）、アデカグリシロールＥＤ−５０５、アデカグリシロールＥＤ−５０６、アデカレジンＥＰ−４０８８Ｌ、アデカレジンＥＰ−４０８８Ｓ（ＡＤＥＫＡ社製）等が挙げられる。
【００２２】
上記グリシジル化合物（Ａ２）の中でも上記一般式（Ｉ）で表される基を有するグリシジル化合物は、硬化性組成物が硬化性に優れることから好ましい。一般式（Ｉ）で表される基を有するグリシジル化合物は、２つの結合手を持つ。各結合手に結合する基は互いに同一である場合もあり、或いは異なっている場合もある。また各結合手に結合する基はそれぞれが１つ又は２つ以上のグリシジル基を有している場合もあり、一方の基のみが２つ以上のグリシジル基を有している場合もある。
【００２３】
上記一般式（Ｉ）中の水素原子を置換し得る炭素原子数１〜２０の炭化水素基及び上記一般式（Ｉ）中のＲ１で表される炭素原子数１〜２０の炭化水素基は、特に限定されるものではないが、好ましくは、炭素原子数１〜２０のアルキル基、炭素原子数２〜２０のアルケニル基、炭素原子数３〜２０のシクロアルキル基、炭素原子数４〜２０のシクロアルキルアルキル基、炭素原子数６〜２０のアリール基および炭素原子数７〜２０のアリールアルキル基等である。硬化性組成物の感度が良好なことから、炭素原子数１〜１０のアルキル基、炭素原子数２〜１０のアルケニル基、炭素原子数３〜１０のシクロアルキル基、炭素原子数４〜１０のシクロアルキルアルキル基、炭素原子数６〜１０のアリール基および炭素原子数７〜１０のアリールアルキル基等がより好ましい。
【００２４】
炭素原子数１〜２０のアルキル基としては、例えば、メチル、エチル、プロピル、イソプロピル、ブチル、イソブチル、ｓ−ブチル、ｔ−ブチル、アミル、イソアミル、ｔ−アミル、ヘキシル、ヘプチル、オクチル、イソオクチル、２−エチルヘキシル、ｔ−オクチル、ノニル、イソノニル、デシル、イソデシル、ウンデシル、ドデシル、テトラデシル、ヘキサデシル、オクタデシル及びイコシル等が挙げられ、上記炭素原子数１〜１０のアルキル基としては、例えば、メチル、エチル、プロピル、イソプロピル、ブチル、イソブチル、ｓ−ブチル、ｔ−ブチル、アミル、イソアミル、ｔ−アミル、ヘキシル、ヘプチル、オクチル、イソオクチル、２−エチルヘキシル、ｔ−オクチル、ノニル、イソノニル、デシルおよびイソデシル等が挙げられる。
【００２５】
炭素原子数２〜２０のアルケニル基としては、例えば、ビニル、２−プロペニル、３−ブテニル、２−ブテニル、４−ペンテニル、３−ペンテニル、２−ヘキセニル、３−ヘキセニル、５−ヘキセニル、２−ヘプテニル、３−ヘプテニル、４−ヘプテニル、３−オクテニル、３−ノネニル、４−デセニル、３−ウンデセニル、４−ドデセニル、３−シクロヘキセニル、２，５−シクロヘキサジエニル−１−メチル、及び４，８，１２−テトラデカトリエニルアリル等が挙げられ、上記炭素原子数２〜１０のアルケニル基としては、例えば、ビニル、２−プロペニル、３−ブテニル、２−ブテニル、４−ペンテニル、３−ペンテニル、２−ヘキセニル、３−ヘキセニル、５−ヘキセニル、２−ヘプテニル、３−ヘプテニル、４−ヘプテニル、３−オクテニル、３−ノネニルおよび４−デセニル等が挙げられる。
【００２６】
炭素原子数３〜２０のシクロアルキル基とは、３〜２０の炭素原子を有する、飽和単環式または飽和多環式アルキル基を意味する。例えば、シクロプロピル、シクロブチル、シクロペンチル、シクロヘキシル、シクロヘプチル、シクロオクチル、シクロノニル、シクロデシル、アダマンチル、デカハイドロナフチル、オクタヒドロペンタレン、ビシクロ［１．１．１］ペンタニルおよびテトラデカヒドロアントラセニル等が挙げられ、上記炭素原子数３〜１０のシクロアルキル基としては、例えば、シクロプロピル、シクロブチル、シクロペンチル、シクロヘキシル、シクロヘプチル、シクロオクチル、シクロノニル、シクロデシル、アダマンチル、デカハイドロナフチル、オクタヒドロペンタレンおよびビシクロ［１．１．１］ペンタニル等が挙げられる。
【００２７】
炭素原子数４〜２０のシクロアルキルアルキル基とは、アルキル基の水素原子が、シクロアルキル基で置換された４〜２０の炭素原子を有する基を意味する。例えば、シクロプロピルメチル、シクロブチルメチル、シクロペンチルメチル、シクロヘキシルメチル、シクロヘプチルメチル、シクロオクチルメチル、シクロノニルメチル、シクロデシルメチル、２−シクロブチルエチル、２−シクロペンチルエチル、２−シクロヘキシルエチル、２−シクロヘプチルエチル、２−シクロオクチルエチル、２−シクロノニルエチル、２−シクロデシルエチル、３−シクロブチルプロピル、３−シクロペンチルプロピル、３−シクロヘキシルプロピル、３−シクロヘプチルプロピル、３−シクロオクチルプロピル、３−シクロノニルプロピル、３−シクロデシルプロピル、４−シクロブチルブチル、４−シクロペンチルブチル、４−シクロヘキシルブチル、４−シクロヘプチルブチル、４−シクロオクチルブチル、４−シクロノニルブチル、４−シクロデシルブチル、３−３−アダマンチルプロピルおよびデカハイドロナフチルプロピル等が挙げられ、炭素原子数４〜１０のシクロアルキルアルキル基としては、例えば、シクロプロピルメチル、シクロブチルメチル、シクロペンチルメチル、シクロヘキシルメチル、シクロヘプチルメチル、シクロオクチルメチル、シクロノニルメチル、２−シクロブチルエチル、２−シクロペンチルエチル、２−シクロヘキシルエチル、２−シクロヘプチルエチル、２−シクロオクチルエチル、３−シクロブチルプロピル、３−シクロペンチルプロピル、３−シクロヘキシルプロピル、３−シクロヘプチルプロピル、４−シクロブチルブチル、４−シクロペンチルブチルおよび４−シクロヘキシルブチル等が挙げられる。
【００２８】
炭素原子数６〜２０のアリール基としては、例えば、フェニル、トリル、キシリル、エチルフェニル、ナフチル、アンスリル、フェナントレニル等や、上記アルキル基、上記アルケニル基やカルボキシル基、ハロゲン原子等で１つ以上置換されたフェニル、ビフェニリル、ナフチル、アンスリル等、例えば、４−クロロフェニル、４−カルボキシルフェニル、４−ビニルフェニル、４−メチルフェニル、２，４，６−トリメチルフェニル等が挙げられ、上記炭素原子数６〜１０のアリール基としては、例えば、フェニル、トリル、キシリル、エチルフェニルおよびナフチル等や、上記アルキル基、上記アルケニル基やカルボキシル基、ハロゲン原子等で１つ以上置換されたフェニル、ビフェニリル、ナフチル、アンスリル等、例えば、４−クロロフェニル、４−カルボキシルフェニル、４−ビニルフェニル、４−メチルフェニル、２，４，６−トリメチルフェニル等が挙げられる。
【００２９】
炭素原子数７〜２０のアリールアルキル基とは、アルキル基の水素原子が、アリール基で置換された７〜３０の炭素原子を有する基を意味する。例えば、ベンジル、α−メチルベンジル、α，α−ジメチルベンジル、フェニルエチルおよびナフチルプロピル等が挙げられ、上記炭素原子数７〜２０のアリールアルキル基とは、アルキル基の水素原子が、アリール基で置換された７〜２０の炭素原子を有する基を意味する。例えば、ベンジル、α−メチルベンジル、α，α−ジメチルベンジルおよびフェニルエチル等が挙げられる。
【００３０】
上記一般式（Ｉ）中の水素原子を置換し得る複素環を含有する炭素原子数２〜２０の基は、特に限定されるものではないが、例えば、ピロリル、ピリジル、ピリジルエチル、ピリミジル、ピリダジル、ピペラジル、ピペリジル、ピラニル、ピラニルエチル、ピラゾリル、トリアジル、トリアジルメチル、ピロリジル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、モルフォリニル、チオモルフォリニル、２−ピロリジノン−１−イル、２−ピペリドン−１−イル、２，４−ジオキシイミダゾリジン−３−イル及び２，４−ジオキシオキサゾリジン−３−イル等が挙げられ、置換基等を含めて具体的に記載すると下記の構造を有する基等が挙げられる。
【００３１】
【化２】
2018165329.tif 000003
（上記式中、Ｒはそれぞれ独立して、水素原子又は炭素原子数１〜６のアルキル基を表し、Ｚは直接結合又は炭素原子数１〜６のアルキレン基を表す。尚、式中の＊は、これらの式で表される基が、＊部分で、隣接する基と結合することを意味する。）
【００３２】
上記一般式（Ｉ）で表される基を有するグリシジル化合物としては、例えば、ジシクロペンタジエンジメタノールジグリシジルエーテルなどの多価アルコールのグリシジルエーテル等が挙げられ、市販品としては、アデカレジンＥＰ−４０８８Ｌ及びアデカレジンＥＰ−４０８８Ｓ（以上、ＡＤＥＫＡ社製）が挙げられる。
【００３３】
上記オキセタン化合物としては、３，７−ビス（３−オキセタニル）−５−オキサ−ノナン、１，４−ビス［（３−エチル−３−オキセタニルメトキシ）メチル］ベンゼン、１，２−ビス［（３−エチル−３−オキセタニルメトキシ）メチル］エタン、１，３−ビス［（３−エチル−３−オキセタニルメトキシ）メチル］プロパン、エチレングリコールビス（３−エチル−３−オキセタニルメチル）エーテル、トリエチレングリコールビス（３−エチル−３−オキセタニルメチル）エーテル、テトラエチレングリコールビス（３−エチル−３−オキセタニルメチル）エーテル、１，４−ビス（３−エチル−３−オキセタニルメトキシ）ブタン、１，６−ビス（３−エチル−３−オキセタニルメトキシ）ヘキサン等の二官能脂肪族オキセタン化合物、３―エチル―３−［（フェノキシ）メチル］オキセタン、３―エチル―３−（ヘキシロキシメチル）オキセタン、３―エチル―３−（２−エチルヘキシロキシメチル）オキセタン、３―エチル―３−（ヒドロキシメチル）オキセタン、３―エチル―３−（クロロメチル）オキセタン等の一官能オキセタン化合物等が挙げられる。これらは１種単独あるいは２種以上を組み合わせて用いることができ、多官能オキセタン化合物が、硬化物の硬化性及び密着性が高くなるので好ましい。
【００３４】
上記オキセタン化合物としては、市販品のものを用いることができ、例えば、２−ヒドロキシエチルビニルエーテル、ジエチレングリコールモノビニルエーテル、4−ヒドロキシブチルビニルエーテル（丸善石油化学社製）；アロンオキセタンＯＸＴ−１２１、ＯＸＴ−２２１、ＥＸＯＨ、ＰＯＸ、ＯＸＡ、ＯＸＴ−１０１、ＯＸＴ−２１１、ＯＸＴ−２１２（東亞合成社製）、エタナコールＯＸＢＰ、ＯＸＴＰ（宇部興産社製）等が挙げられる。
【００３５】
上記脂環式エポキシ化合物とは、飽和環に結合基を介さず直接オキシラン環が結合しているものをさし、該脂環式エポキシ化合物の具体例としては、シクロヘキセンやシクロペンテン環含有化合物を酸化剤でエポキシ化することによって得られるシクロヘキセンオキサイドやシクロペンテンオキサイド含有化合物が挙げられる。例えば、水素添加ビスフェノールＡジグリシジルエーテル、３，４−エポキシシクロヘキシルメチル−３，４−エポキシシクロヘキサンカルボキシレート、３，４−エポキシ−１−メチルシクロヘキシル−３，４−エポキシ−１−メチルヘキサンカルボキシレート、６−メチル−３，４−エポキシシクロヘキシルメチル−６−メチル−３，４−エポキシシクロヘキサンカルボキシレート、３，４−エポキシ−３−メチルシクロヘキシルメチル−３，４−エポキシ−３−メチルシクロヘキサンカルボキシレート、３，４−エポキシ−５−メチルシクロヘキシルメチル−３，４−エポキシ−５−メチルシクロヘキサンカルボキシレート、ビス（３，４−エポキシシクロヘキシルメチル）アジペート、３，４−エポキシ−６−メチルシクロヘキサンカルボキシレート、メチレンビス（３，４−エポキシシクロヘキサン）、プロパン−２，２−ジイル−ビス（３，４−エポキシシクロヘキサン）、２，２−ビス（３，４−エポキシシクロヘキシル）プロパン、ジシクロペンタジエンジエポキサイド、エチレンビス（３，４−エポキシシクロヘキサンカルボキシレート）、エポキシヘキサヒドロフタル酸ジオクチル、エポキシヘキサヒドロフタル酸ジ−２−エチルヘキシル、１−エポキシエチル−３，４−エポキシシクロヘキサン、１，２−エポキシ−２−エポキシエチルシクロヘキサン、α−ピネンオキシド、リモネンジオキシド等が挙げられる。
脂環式エポキシ化合物としては、３，４−エポキシシクロヘキシルメチル−３，４−エポキシシクロヘキサンカルボキシレート又は３，４−エポキシ−１−メチルシクロヘキシル−３，４−エポキシ−１−メチルヘキサンカルボキシレートが、密着性向上の観点から好ましい。
【００３６】
上記脂環式エポキシ化合物としては、市販品のものを用いることができ、例えば、セロキサイド２０２１Ｐ、セロキサイド２０８１、セロキサイド２０００、セロキサイド３０００（ダイセル社製）等が挙げられる。
【００３７】
上記ビニルエーテル化合物としては、例えば、ジエチレングリコールモノビニルエーテル、トリエチレングリコールジビニルエーテル、ｎ−ドデシルビニルエーテル、シクロヘキシルビニルエーテル、２−エチルヘキシルビニルエーテル、２−クロロエチルビニルエーテル、エチルビニルエーテル、イソブチルビニルエーテル、トリエチレングリコールビニルエーテル、２−ヒドロキシエチルビニルエーテル、４−ヒドロキシブチルビニルエーテル、１，６−シクロヘキサンジメタノールモノビニルエーテル、エチレングリコールジビニルエーテル、１，４−ブタンジオールジビニルエーテル、１，６−シクロヘキサンジメタノールジビニルエーテル等が挙げられる。
【００３８】
上記カチオン重合性成分（Ａ）において、芳香族エポキシ化合物（Ａ１）芳香族環を含まない分子量２５０以上の多官能グリシジル化合物（Ａ２）及びオキセタン化合物、脂環式エポキシ化合物及びビニルエーテル化合物の使用割合は、カチオン重合性成分（Ａ）１００質量部に対して、芳香族エポキシ化合物（Ａ１）１〜８０質量部、芳香族環を含まない分子量２５０以上の多官能グリシジル化合物（Ａ２）１０〜９０質量部、オキセタン化合物０〜３０質量部、脂環式エポキシ化合物０〜２０質量部、ビニルエーテル化合物０〜２０質量部であるのが、粘度、塗工性、反応性及び硬化性が向上するので好ましい。
【００３９】
本発明に使用する上記カチオン重合開始剤（Ｂ）とは、エネルギー線照射又は加熱によりカチオン重合を開始させる物質を放出させることが可能な化合物であればどのようなものでも差し支えないが、好ましくは、エネルギー線の照射によってルイス酸を放出するオニウム塩である複塩、またはその誘導体である。また、本発明に使用する上記カチオン重合開始剤（Ｂ）は、本発明の硬化性組成物中に１〜１０質量％含有される。
【００４０】
上記カチオン重合開始剤（Ｂ）として代表的なものとしては、下記一般式、
［Ａ］r+［Ｂ］r-
で表される陽イオンと陰イオンの塩を挙げることができる。
【００４１】
ここで陽イオン［Ａ］r+はオニウムであることが好ましく、その構造は、例えば、下記一般式、
［（Ｒ2）aＱ］r+
で表すことができる。
【００４２】
更にここで、Ｒ2は炭素原子数が１〜６０であり、炭素原子以外の原子をいくつ含んでいる場合がある有機の基である。ａは１〜５なる整数である。ａ個のＲ2は各々独立で、同一である場合もあり、異なっている場合もある。また、少なくとも１つは、芳香環を有する上記の如き有機の基であることが好ましい。ＱはＳ，Ｎ，Ｓｅ，Ｔｅ，Ｐ，Ａｓ，Ｓｂ，Ｂｉ，Ｏ，Ｉ，Ｂｒ，Ｃｌ，Ｆ，Ｎ＝Ｎからなる群から選ばれる原子あるいは原子団である。また、陽イオン［Ａ］r+中のＱの原子価をｑとしたとき、ｒ＝ａ−ｑなる関係が成り立つことが必要である（但し、Ｎ＝Ｎは原子価０として扱う）。
【００４３】
また、陰イオン［Ｂ］r-は、ハロゲン化物錯体であることが好ましく、その構造は、例えば、下記一般式、
［ＬＹb］r-で
表すことができる。
【００４４】
更にここで、Ｌはハロゲン化物錯体の中心原子である金属または半金属（Ｍｅｔａｌｌｏｉｄ）であり、Ｂ，Ｐ，Ａｓ，Ｓｂ，Ｆｅ，Ｓｎ，Ｂｉ，Ａｌ，Ｃａ，Ｉｎ，Ｔｉ，Ｚｎ，Ｓｃ，Ｖ，Ｃｒ，Ｍｎ，Ｃｏ等である。Ｙはハロゲン原子である。ｂは３〜７なる整数である。また、陰イオン［Ｂ］r-中のＬの原子価をｐとしたとき、ｒ＝ｂ−ｐなる関係が成り立つことが必要である。
【００４５】
上記一般式の陰イオン［ＬＹb］r-の具体例としては、ハロゲンイオン、過塩素酸イオン（ＣｌＯ4）-、テトラフルオロほう酸イオン（ＢＦ４）−、ヘキサフルオロリン酸イオン（ＰＦ６）−、ヘキサフルオロアンチモネート（ＳｂＦ6）-、ヘキサフルオロアルセネート（ＡｓＦ6）-、ヘキサクロロアンチモネート（ＳｂＣｌ6）-等の無機イオン；トリフルオロメタンスルホン酸イオン、メタンスルホン酸イオン、ブタンスルホン酸イオン、フルオロスルホン酸イオン（ＦＳＯ3）-、ベンゼンスルホン酸アニオン、トルエンスルホン酸イオン、トリニトロベンゼンスルホン酸イオン、カンファースルホン酸イオン、ノナフルオロブタンスルホン酸イオン、ヘキサデカフロロオクタンスルホン酸イオン等のスルホン酸イオン；テトラアリールほう酸イオン、テトラキス（ペンタフルオロフェニル）ほう酸イオン等のほう酸イオン；メタンカルボン酸イオン、エタンカルボン酸イオン、プロパンカルボン酸イオン、ブタンカルボン酸イオン、オクタンカルボン酸イオン、トリフルオロメタンカルボン酸イオン、ベンゼンカルボン酸イオン、ｐ−トルエンカルボン酸イオン等のカルボン酸イオン；トリフルオロメチル亜硫酸イオン（ＣＦ3ＳＯ3）-、メチル硫酸イオン（ＣＨ３ＯＳＯ３）−、ビス（トリフルオロメタンスルホニル）イミドイオン、トリス（トリフルオロメタンスルホニル）メチドイオン、（ＣＦ３ＣＦ２）３ＰＦ３−、（（ＣＦ３）２Ｃ６Ｈ３）４Ｂ−、（Ｃ６Ｆ５）４Ｇａ−、（（ＣＦ３）２Ｃ６Ｈ３）４Ｇａ−の他、下記群より選択されるものを挙げることができる。
【００４６】
【化３】
2018165329.tif 000004
【００４７】
また、陰イオン［Ｂ］r-は、下記一般式、
［ＬＹb-1（ＯＨ）］r-
で表される構造のものも好ましく用いることができる。Ｌ，Ｙ，ｂは上記と同様である。また、その他用いることのできる陰イオンとしては、過塩素酸イオン（ＣｌＯ4）-、トリフルオロメチル亜硫酸イオン（ＣＦ3ＳＯ3）-、フルオロスルホン酸イオン（ＦＳＯ3）-、トルエンスルホン酸陰イオン、トリニトロベンゼンスルホン酸陰イオン、カンファースルフォネート、ノナフロロブタンスルフォネート、ヘキサデカフロロオクタンスルフォネート、テトラアリールボレート、テトラキス（ペンタフルオロフェニル）ボレート等を挙げることができる。
【００４８】
本発明では、このようなオニウム塩の中でも、下記の（イ）〜（ハ）の芳香族オニウム塩を使用することが特に有効である。これらの中から、その１種を単独で、または２種以上を混合して使用することができる。
【００４９】
（イ） フェニルジアゾニウムヘキサフルオロホスフェート、４−メトキシフェニルジアゾニウムヘキサフルオロアンチモネート、４−メチルフェニルジアゾニウムヘキサフルオロホスフェート等のアリールジアゾニウム塩
【００５０】
（ロ）ジフェニルヨードニウムヘキサフルオロアンチモネート、ジ（４−メチルフェニル）ヨードニウムヘキサフルオロホスフェート、ジ（４−ｔｅｒｔ−ブチルフェニル）ヨードニウムヘキサフルオロホスフェート、トリルクミルヨードニウムテトラキス（ペンタフルオロフェニル）ボレート等のジアリールヨードニウム塩
【００５１】
（ハ）下記群Ｉ又は群ＩＩで表されるスルホニウムカチオンとヘキサフルオロアンチモンイオン、ヘキサフルオロフォスフェートイオン、テトラキス（ペンタフルオロフェニル）ボレートイオン等のスルホニウム塩
【００５２】
【化４】
2018165329.tif 000005
【００５３】
【化５】
2018165329.tif 000006
【００５４】
また、その他好ましいものとしては、（η5−２，４−シクロペンタジエン−１−イル）〔（１，２，３，４，５，６−η）−（１−メチルエチル）ベンゼン〕−アイアン−ヘキサフルオロホスフェート等の鉄−アレーン錯体や、トリス（アセチルアセトナト）アルミニウム、トリス（エチルアセトナトアセタト）アルミニウム、トリス（サリチルアルデヒダト）アルミニウム等のアルミニウム錯体とトリフェニルシラノール等のシラノール類との混合物；チオフェニウム塩、チオラニウム塩、ベンジルアンモニウム、ピリジニウム塩、ヒドラジニウム塩等の塩；ジエチレントリアミン、トリエチレントリアミン、テトラエチレンペンタミン等のポリアルキルポリアミン類；１，２−ジアミノシクロヘキサン、１，４−ジアミノ−３，６−ジエチルシクロヘキサン、イソホロンジアミン等の脂環式ポリアミン類；ｍ−キシリレンジアミン、ジアミノジフェニルメタン、ジアミノジフェニルスルホン等の芳香族ポリアミン類；上記ポリアミン類と、フェニルグリシジルエーテル、ブチルグリシジルエーテル、ビスフェノールＡ−ジグリシジルエーテル、ビスフェノールＦ−ジグリシジルエーテル等のグリシジルエーテル類又はカルボン酸のグリシジルエステル類等の各種エポキシ樹脂とを常法によって反応させることによって製造されるポリエポキシ付加変性物；上記有機ポリアミン類と、フタル酸、イソフタル酸、ダイマー酸などのカルボン酸類とを常法によって反応させることによって製造されるアミド化変性物；上記ポリアミン類とホルムアルデヒド等のアルデヒド類及びフェノール、クレゾール、キシレノール、第三ブチルフェノール、レゾルシン等の核に少なくとも一個のアルデヒド化反応性場所を有するフェノール類とを常法によって反応させることによって製造されるマンニッヒ化変性物；多価カルボン酸（シュウ酸、マロン酸、コハク酸、グルタル酸、アジピン酸、ピメリン酸、スベリン酸、アゼライン酸、セバシン酸、ドデカン二酸、２−メチルコハク酸、２−メチルアジピン酸、３−メチルアジピン酸、３−メチルペンタン二酸、２−メチルオクタン二酸、３，８−ジメチルデカン二酸、３，７−ジメチルデカン二酸、水添ダイマー酸、ダイマー酸等の脂肪族ジカルボン酸類；フタル酸、テレフタル酸、イソフタル酸、ナフタレンジカルボン酸等の芳香族ジカルボン酸類；シクロヘキサンジカルボン酸等の脂環式ジカルボン酸類；トリメリト酸、トリメシン酸、ひまし油脂肪酸の三量体等のトリカルボン酸類；ピロメリット酸等のテトラカルボン酸類等）の酸無水物；ジシアンジアミド、イミダゾール類、カルボン酸エステル、スルホン酸エステル、アミンイミド等を挙げることができる。
【００５５】
これらの中でも、実用面と光感度向上の観点から、芳香族ヨードニウム塩、芳香族スルホニウム塩、鉄−アレーン錯体を用いることが好ましく、下記一般式（Ｖ）の構造を有する芳香族スルホニウム塩を、カチオン重合開始剤（Ｂ）１００質量％に対して、少なくとも０．１質量％以上含有することがさらに好ましい。
【００５６】
【化６】
2018165329.tif 000007
（式中、Ｒ101、Ｒ102、Ｒ103、Ｒ104、Ｒ105、Ｒ106、Ｒ107、Ｒ108、Ｒ109及びＲ110は、それぞれ独立に、水素原子、ハロゲン原子、炭素原子数１〜１０のアルキル基、炭素原子数１〜１０のアルコキシ基又は炭素原子数２〜１０のエステル基を表し、Ｒ111、Ｒ112、Ｒ113及びＲ114は、それぞれ独立に、水素原子、ハロゲン原子又は炭素原子数１〜１０のアルキル基を表し、Ｒ115は、下記（α）〜（γ）より選択されるいずれかの置換基を表し、Ａｎｑ−はｑ価の陰イオンを表し、ｐは電荷を中性にする係数を表す。）
【００５７】
【化７】
2018165329.tif 000008
（式中、Ｒ２１、Ｒ２２、Ｒ２３、Ｒ２４、Ｒ２５、Ｒ２６、Ｒ２７、Ｒ２８、Ｒ２９、Ｒ３０、Ｒ４５、Ｒ４６、Ｒ４７、Ｒ４８及びＲ４９は、それぞれ独立に、水素原子、ハロゲン原子、炭素原子数１〜１０のアルキル基、炭素原子数１〜１０のアルコキシ基又は炭素原子数２〜１０のエステル基を表し、Ｒ３１、Ｒ３２、Ｒ３３、Ｒ３４、Ｒ３６、Ｒ３７、Ｒ３８、Ｒ３９、Ｒ４０、Ｒ４１、Ｒ４２、Ｒ４３及びＲ４４は、それぞれ独立に、水素原子、ハロゲン原子又は炭素原子数１〜１０のアルキル基を表す。）
【００５８】
上記一般式（Ｖ）で表される化合物において、Ｒ２１、Ｒ２２、Ｒ２３、Ｒ２４、Ｒ２５、Ｒ２６、Ｒ２７、Ｒ２８、Ｒ２９、Ｒ３０、Ｒ３１、Ｒ３２、Ｒ３３、Ｒ３４、Ｒ３５、Ｒ３６、Ｒ３７、Ｒ３８、Ｒ３９、Ｒ４０、Ｒ４１、Ｒ４２、Ｒ４３、Ｒ４４、Ｒ４５、Ｒ４６、Ｒ４７、Ｒ４８及びＲ４９で表されるハロゲン原子としては、フッ素、塩素、臭素、ヨウ素等が挙げられ、
Ｒ２１、Ｒ２２、Ｒ２３、Ｒ２４、Ｒ２５、Ｒ２６、Ｒ２７、Ｒ２８、Ｒ２９、Ｒ３０、Ｒ３１、Ｒ３２、Ｒ３３、Ｒ３４、Ｒ３５、Ｒ３６、Ｒ３７、Ｒ３８、Ｒ３９、Ｒ４０、Ｒ４１、Ｒ４２、Ｒ４３、Ｒ４４、Ｒ４５、Ｒ４６、Ｒ４７、Ｒ４８及びＲ４９で表される炭素原子数１〜１０のアルキル基としては、メチル、エチル、プロピル、イソプロピル、ブチル、ｓ−ブチル、ｔ−ブチル、イソブチル、アミル、イソアミル、ｔ−アミル、ヘキシル、シクロヘキシル、ヘプチル、オクチル、ノニル、エチルオクチル、２−メトキシエチル、３−メトキシプロピル、４−メトキシブチル、２−ブトキシエチル、メトキシエトキシエチル、メトキシエトキシエトキシエチル、３−メトキシブチル、２−メチルチオエチル、フルオロメチル、ジフルオロメチル、トリフルオロメチル、クロロメチル、ジクロロメチル、トリクロロメチル、ブロモメチル、ジブロモメチル、トリブロモメチル、ジフルオロエチル、トリクロロエチル、ジクロロジフルオロエチル、ペンタフルオロエチル、ヘプタフルオロプロピル、ノナフルオロブチル、デカフルオロペンチル、トリデカフルオロヘキシル、ペンタデカフルオロヘプチル、ヘプタデカフルオロオクチル、メトキシメチル、１，２−エポキシエチル、メトキシエチル、メトキシエトキシメチル、メチルチオメチル、エトキシエチル、ブトキシメチル、ｔ−ブチルチオメチル、４−ペンテニルオキシメチル、トリクロロエトキシメチル、ビス（２−クロロエトキシ）メチル、メトキシシクロヘキシル、１−（２−クロロエトキシ）エチル、１−メチル−１−メトキシエチル、エチルジチオエチル、トリメチルシリルエチル、ｔ−ブチルジメチルシリルオキシメチル、２−（トリメチルシリル）エトキシメチル、ｔ−ブトキシカルボニルメチル、エチルオキシカルボニルメチル、エチルカルボニルメチル、ｔ−ブトキシカルボニルメチル、アクリロイルオキシエチル、メタクリロイルオキシエチル、２−メチル−２−アダマンチルオキシカルボニルメチル、アセチルエチル、２−メトキシ−１−プロペニル、ヒドロキシメチル、２−ヒドロキシエチル、１−ヒドロキシエチル、２−ヒドロキシプロピル、３−ヒドロキシプロピル、３−ヒドロキシブチル、４−ヒドロキシブチル、１，２−ジヒドロキシエチル等が挙げられ、
Ｒ２１、Ｒ２２、Ｒ２３、Ｒ２４、Ｒ２５、Ｒ２６、Ｒ２７、Ｒ２８、Ｒ２９、Ｒ３０、Ｒ４５、Ｒ４６、Ｒ４７、Ｒ４８及びＲ４９で表される炭素原子数１〜１０のアルコキシ基としては、メトキシ、エトキシ、プロピルオキシ、イソプロピルオキシ、ブチルオキシ、ｓ−ブチルオキシ、ｔ−ブチルオキシ、イソブチルオキシ、ペンチルオキシ、イソアミルオキシ、ｔ−アミルオキシ、ヘキシルオキシ、シクロヘキシルオキシ、シクロヘキシルメチルオキシ、テトラヒドロフラニルオキシ、テトラヒドロピラニルオキシ、２−メトキシエチルオキシ、３−メトキシプロピルオキシ、４−メトキシブチルオキシ、２−ブトキシエチルオキシ、メトキシエトキシエチルオキシ、メトキシエトキシエトキシエチルオキシ、３−メトキシブチルオキシ、２−メチルチオエチルオキシ、トリフルオロメチルオキシ等が挙げられ、
Ｒ２１、Ｒ２２、Ｒ２３、Ｒ２４、Ｒ２５、Ｒ２６、Ｒ２７、Ｒ２８、Ｒ２９、Ｒ３０、Ｒ４５、Ｒ４６、Ｒ４７、Ｒ４８及びＲ４９で表される炭素原子数２〜１０のエステル基としては、メトキシカルボニル、エトキシカルボニル、イソプロピルオキシカルボニル、フェノキシカルボニル、アセトキシ、プロピオニルオキシ、ブチリルオキシ、クロロアセチルオキシ、ジクロロアセチルオキシ、トリクロロアセチルオキシ、トリフルオロアセチルオキシ、ｔ−ブチルカルボニルオキシ、メトキシアセチルオキシ、ベンゾイルオキシ等が挙げられる。
【００５９】
上記カチオン重合性成分（Ａ）に対するカチオン重合開始剤（Ｂ）の使用割合は、カチオン重合性成分（Ａ）１００質量部に対して、好ましくはカチオン重合開始剤（Ｂ）０．００１〜１５質量部、より好ましくは０．１〜１０質量部である。少なすぎると硬化が不十分となりやすく、多すぎると硬化物の吸水率や硬化物強度などの諸物性に悪影響を与える場合がある。
【００６０】
上記ラジカル重合性成分（Ｃ）は、水酸基を有する単官能（メタ）アクリル化合物（Ｃ１）、分子量２５０以上の多官能（メタ）アクリル化合物（Ｃ２）及び分子内に芳香環及び水酸基を有しない単官能（メタ）アクリル化合物（Ｃ３）を含有し、エポキシ（メタ）アクリル化合物[但し、（Ｃ１）、（Ｃ２）及び（Ｃ３）を除く]を併用することができる。また、本発明に使用する上記ラジカル重合性成分（Ｃ）は、本発明の硬化性組成物中に１〜８０質量％含有される。
【００６１】
上記、水酸基を有する単官能（メタ）アクリル化合物（Ｃ１）としては、水酸基を１又は２以上含有するものとして、例えば、２−ヒドロキシエチルメタクリレート、２−ヒドロキシエチルアクリレート、ヒドロキシプロピルアクリレート、３−クロロ−２−ヒドロキシ−プロピルアクリレート、２−ヒドロキシブチルアクリレート、６−ヒドロキシヘキシルメタクリレート、２−ヒドロキシメチルメタクリレート、２−ヒドロキシプロピルメタクリレート、６−ヒドロキシヘキシルメタクリレート、２−アクリロイロキシエチル−２−ヒドロキシエチル−フタル酸及び５，６−ジヒドロキシヘキシルメタクリレートが挙げられる。単官能（メタ）アクリル化合物（Ｃ１）の中でも、２価の脂肪族アルコールのモノアクリル酸エステル又はモノメタクリル酸エステルであるものが好ましく、とりわけ、２−ヒドロキシエチルアクリレート及び４−ヒドロキシブチルアクリレートが、得られる硬化物の密着性が良好なことから好ましい。
【００６２】
上記、水酸基を有する単官能（メタ）アクリル化合物（Ｃ１）としては、市販品も使用することができ、例えば、ライトエステルＨＯＰ−Ａ、ＨＯＢ−Ａ、ＨＯＡ−ＭＰＥ（Ｎ）（以上、共栄社化学製）が挙げられる。
【００６３】
上記、分子量２５０以上の多官能（メタ）アクリル化合物（Ｃ２）としては、多価アルコールとアクリル酸のエステル及び多価アルコールとメタアクリル酸のエステル等が挙げられる。分子量２５０以上の多官能（メタ）アクリル化合物（Ｃ２）は、芳香族環又は複素環を含有している場合もあり、或いはこれらの環を非含有である場合もある。また分子量２５０以上の多官能（メタ）アクリル化合物（Ｃ２）は、脂肪族環を含有している場合もあり、或いは脂肪族環を非含有である場合もある。多官能のものの例としては好ましくは二官能〜六官能のものが挙げられる。硬化性が良いことから、多官能（メタ）アクリル化合物（Ｃ２）は、分子量が３０００以下であることが好ましく、１０００以下であることがより好ましい。
分子量２５０以上の多官能（メタ）アクリル化合物（Ｃ２）の具体例としては、ポリエチレングリコールジアクリレート、ポリプロピレングリコールジアクリレート、プロポキシ化エトキシ化ビスフェノールＡジアクリレート、９，９−ビス［４−（２−アクリロイルオキシエトキシ）フェニル］フルオレン、トリシクロデカンジメタノールジアクリレート、１，１０−デカンジオールジアクリレート、１，９−ノナンジオールジアクリレート、トリプロピレングリコールジアクリレート、ポリテトラメチレングリコール＃６５０ジアクリレート、エトキシ化イソシアヌル酸トリアクリレート、ε−カプロラクトン変性トリス−（２−アクリロキシエチル）イソシアヌレート、ペンタエリスリトールトリアクリレート、トリメチロールプロパントリアクリレート、ジトリメチロールプロパンテトラアクリレート、エトキシ化ペンタエリスリトールテトラアクリレート、ペンタエリスリトールテトラアクリレート、ジペンタエリスリトールヘキサアクリレート等が挙げられる。分子量２５０以上の多官能（メタ）アクリル化合物（Ｃ２））は、単独で又は２種以上を混合して使用することができる。
上記の中でもトリシクロデカン骨格を分子内にもつものは、硬化性に優れることから特に好ましい。
【００６４】
上記、分子量２５０以上の多官能（メタ）アクリル化合物（Ｃ２）としては、市販品も使用することができ、例えば、ＮＫエステルＡ−２００、Ａ−４００、Ａ−１０００、Ａ−Ｂ１２０６ＰＥ、ＡＢＥ−３００、Ａ−ＢＰＥ−１０、Ａ−ＢＰＥ−２０、Ａ−ＢＰＥ−３０、Ａ−ＢＰＥ−４、Ａ−ＢＰＥＦ、Ａ−ＤＣＰ、Ａ−ＤＯＤ−Ｎ、Ａ−ＮＯＤ−Ｎ、ＡＰＧ−２００、ＡＰＧ−４００、ＡＰＧ−７００、Ａ−ＰＴＭＧ−６５、Ａ−９３００、Ａ−９３００Ｓ、Ａ−９３００−１ＣＬ、Ａ−ＧＬＹ−９Ｅ、Ａ−ＧＬＹ−２０Ｅ、Ａ−ＴＭＭ−３、Ａ−ＴＭＭ−３Ｌ、Ａ−ＴＭＰＴ、ＡＤ−ＴＭＰ、ＡＴＭ−４Ｅ、ＡＴＭ−３５Ｅ、Ａ−ＴＭＭＴ、Ａ−ＤＰＨ（以上、新中村化学工業製）；カヤラッドＤＰＨＡ、ＤＰＥＡ−１２、ＤＰＣＡ−６０、ＰＥＧ４００ＤＡ、ＴＨＥ−３３０、ＲＰ−１０４０、ＰＥＴ３０、Ｒ−６８４（以上、日本化薬製）；アロニックスＭ−２１５、Ｍ−３５０（以上、東亞合成製）；ライトアクリレートＤＣＰ−Ａ、ＴＭＰ−Ａ、ＰＥ−３Ａ、ＤＰＥ−６Ａ（共栄社化学製）ＳＰＣ−１０００、ＳＰＣ−３０００（以上、昭和電工製）；等が挙げられる。
【００６５】
上記、芳香族環及び水酸基を有しない単官能（メタ）アクリル化合物（Ｃ３）としては、例えば、テトラヒドロフルフリルアクリレート、テトラヒドロフルフリルメタクリレート、メトキシポリエチレングリコールメタクリレート、ステアリルメタクリレート、イソアミルアクリレート、ラウリルアクリレート、エトキシ−ジエチレングリコールアクリレート、エトキシ−ジエチレングリコールアクリレート、メトキシ−トリエチレングルコールアクリレート、２−エチルヘキシル−ジグルコールアクリレート、メトキシ−ポリエチレングリコールアクリレート、メトキシジプロピレングルコールアクリレート、イソボルニルアクリレート等が挙げられ、上記の中でもテトラヒドロフルフリルアクリレート、テトラヒドロフルフリルメタクリレート等のテトラヒドロフルフリル基を有する化合物が、得られる硬化物の密着性が良好なことから特に好ましい。
【００６６】
上記、芳香族環及び水酸基を有しない単官能（メタ）アクリル化合物（Ｃ３）としては、市販品も使用することができ、例えばＭ−９０Ｇ、Ｍ−２３０Ｇ、Ｓ、ＳＡ（以上、新中村工業製）ライトアクリレートＩＡＡ、Ｌ−Ａ、Ｓ−Ａ、ＥＣ−Ａ、ＭＴＧ−Ａ、ＥＨＤＧ−ＡＴ、１３０Ａ、ＤＰＭ−Ａ、ＴＨＦ−Ａ、ＴＨＦ−ＭＡ、ＩＢ−Ｘ、ＩＢ−ＸＡ（共栄社化学社製）等が挙げられる。
【００６７】
上記エポキシ（メタ）アクリル化合物としては、例えば、従来公知の芳香族エポキシ樹脂、脂環式エポキシ樹脂、脂肪族エポキシ樹脂などと、アクリル酸又はメタクリル酸とを反応させて得られる（メタ）アクリレートである。これらのエポキシアクリレート又はエポキシメタクリレートのうち、特に好ましいものは、アルコール類のグリシジルエーテルのアクリレート又はメタクリレートである。
【００６８】
上記ラジカル重合性成分（Ｃ）としては、（Ｃ１）（Ｃ２）又は（Ｃ３）以外のエネルギー線照射又は加熱により活性化したラジカル重合開始剤により高分子化または架橋反応する化合物を用いることもでき、例えばアリルウレタン化合物、不飽和ポリエステル化合物、スチレン系化合物等が挙げられる。ラジカル重合性成分（Ｃ）における、上記（Ｃ１）（Ｃ２）及び（Ｃ３）の合計量の割合は５０質量％以上が好ましい。また好ましくは、ラジカル重合性成分（Ｃ）１００質量部に対してである。ラジカル重合性成分（Ｃ）１００質量部に対して（Ｃ１）は、１〜６５質量部、（Ｃ２）は１〜３５質量部、（Ｃ３）は１〜３０質量部であり、より好ましくは、（Ｃ１）は、４５〜６５質量部、（Ｃ２）は２０〜３０質量部、（Ｃ３）は１０〜３０質量部である。
【００６９】
上記ラジカル開始剤（Ｄ）としては、光ラジカル重合開始剤と熱ラジカル重合開始剤が挙げられ、反応性が高いことから光ラジカル重合開始剤がより好ましい。また、本発明に使用する上記ラジカル重合開始剤（Ｄ）は、本発明の硬化性組成物中に１〜１０質量％含有される。
【００７０】
光ラジカル重合開始剤としては、光照射によりラジカルを発生するものであれば特に制限されず従来既知の化合物を用いることが可能であり、例えば、アセトフェノン系化合物、ベンジル系化合物、ベンゾフェノン系化合物、チオキサントン系化合物及びオキシムエステル系化合物等を好ましいものとして例示することができる。
【００７１】
アセトフェノン系化合物としては例えば、ジエトキシアセトフェノン、２−ヒドロキシ−２−メチル−１−フェニルプロパン−１−オン、４’−イソプロピル−２−ヒドロキシ−２−メチルプロピオフェノン、２−ヒドロキシメチル−２−メチルプロピオフェノン、２，２−ジメトキシ−１，２−ジフェニルエタン−１−オン、ｐ−ジメチルアミノアセトフェノン、ｐ−ターシャリブチルジクロロアセトフェノン、ｐ−ターシャリブチルトリクロロアセトフェノン、ｐ−アジドベンザルアセトフェノン、１−ヒドロキシシクロヘキシルフェニルケトン、２−メチル−１−［４−（メチルチオ）フェニル］−２−モルフォリノプロパノン−１、２−ベンジル−２−ジメチルアミノ−１−（４−モルフォリノフェニル）−ブタノン−１、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル及び１−［４−（２−ヒドロキシエトキシ）−フェニル］−２−ヒドロキシ−２−メチル−１−プロパン−１−オン等が挙げられる。
【００７２】
ベンジル系化合物としては、ベンジル等が挙げられる。
【００７３】
ベンゾフェノン系化合物としては、例えば、ベンゾフェノン、ｏ−ベンゾイル安息香酸メチル、ミヒラーケトン、４，４’−ビスジエチルアミノベンゾフェノン、４，４’−ジクロロベンゾフェノン及び４−ベンゾイル−４’−メチルジフェニルスルフィド等が挙げられる。
【００７４】
チオキサントン系化合物としては、チオキサントン、２−メチルチオキサントン、２−エチルチオキサントン、２−クロロチオキサントン、２−イソプロピルチオキサントン、２，４−ジエチルチオキサントン等が挙げられる。
【００７５】
オキシムエステル系化合物としては、例えば、下記に示す化合物Ｎｏ．Ｄ１〜Ｄ１５が挙げられる。
【００７６】
【化８】
2018165329.tif 000009
【００７７】
【化９】
2018165329.tif 000010
【００７８】
その他のラジカル重合開始剤としては、２，４，６−トリメチルベンゾイルジフェニルフォスフィンオキサイド等のホスフィンオキサイド系化合物及びビス（シクロペンタジエニル）−ビス［２，６−ジフルオロ−３−（ピル−１−イル）］チタニウム等のチタノセン系化合物等が挙げられる。
【００７９】
市販のラジカル開始剤としては、アデカオプトマーＮ−１４１４、Ｎ−１７１７、Ｎ−１９１９、アデカアークルズＮＣＩ−８３１、ＮＣＩ−９３０（以上、ＡＤＥＫＡ製）；ＩＲＧＡＣＵＲＥ１８４、ＩＲＧＡＣＵＲＥ３６９、ＩＲＧＡＣＵＲＥ６５１、ＩＲＧＡＣＵＲＥ９０７、ＩＲＧＡＣＵＲＥ  ＯＸＥ  ０１、ＩＲＧＡＣＵＲＥ  ＯＸＥ  ０２、ＩＲＧＡＣＵＲＥ７８４（以上、ＢＡＳＦ製）；ＴＲ−ＰＢＧ−３０４、ＴＲ−ＰＢＧ−３０５、ＴＲ−ＰＢＧ−３０９及びＴＲ−ＰＢＧ−３１４（以上、Ｔｒｏｎｌｙ製）；等が挙げられる。
【００８０】
熱ラジカル重合開始剤としては、加熱によりラジカルを発生するものであれば特に制限されず従来既知の化合物を用いることが可能であり、例えば、アゾ系化合物、過酸化物及び過硫酸塩等を好ましいものとして例示することができる。
【００８１】
アゾ系化合物としては、２，２′−アゾビスイソブチロニトリル、２，２′−アゾビス（メチルイソブチレ−ト）、２，２’−アゾビス−２，４−ジメチルバレロニトリル、１，１’−アゾビス（１−アセトキシ−１−フェニルエタン）等が挙げられる。
【００８２】
過酸化物としては、ベンゾイルパーオキサイド、ジ−ｔ−ブチルベンゾイルパーオキサイド、ｔ−ブチルパーオキシピバレート及びジ（４−ｔ−ブチルシクロヘキシル）パーオキシジカーボネート等が挙げられる。
【００８３】
過硫酸塩としては、過硫酸アンモニウム、過硫酸ナトリウム及び過硫酸カリウム等の過硫酸塩等が挙げられる。
【００８４】
本発明の硬化性組成物において、好ましくは、上記カチオン重合性成分（Ａ）、カチオン重合開始剤（Ｂ）、上記ラジカル重合性成分（Ｃ）、上記ラジカル重合開始剤（Ｄ）の総和１００質量部に対して上記カチオン重合性成分（Ａ）は１５〜８５質量部、上記カチオン重合開始剤（Ｂ）は１〜１０質量部、上記ラジカル重合性成分（Ｃ）は１５〜８５質量部、上記ラジカル重合開始剤（Ｄ）は１〜１０質量部である。上記配合割合にすることにより、硬化物の硬化性及び密着性を一層高めることができる。
【００８５】
本発明の硬化性組成物には、必要に応じて、さらに、増感剤及び／又は増感助剤を用いることができる。増感剤は、カチオン重合開始剤（Ｂ）が示す極大吸収波長よりも長い波長に極大吸収を示し、カチオン重合開始剤（Ｂ）による重合開始反応を促進させる化合物である。また増感助剤は、増感剤の作用を一層促進させる化合物である。
【００８６】
増感剤及び増感助剤としては、アントラセン系化合物、ナフタレン系化合物等が挙げられる。
【００８７】
アントラセン系化合物としては、例えば、下式（IIIａ）で表されるものが挙げられる。
【００８８】
【化１０】
2018165329.tif 000011
（式中、Ｒ９及びＲ１０は、各々独立に水素原子、炭素原子数１〜６のアルキル基又は炭素原子数２〜１２のアルコキシアルキル基を表し、Ｒ１１は水素原子又は炭素原子数１〜６のアルキル基を表す。）
【００８９】
上記式(IIIa)で表されるアントラセン系化合物の具体例を挙げると、次のような化合物がある。
【００９０】
９，１０−ジメトキシアントラセン、
９，１０−ジエトキシアントラセン、
９，１０−ジプロポキシアントラセン、
９，１０−ジイソプロポキシアントラセン、
９，１０−ジブトキシアントラセン、
９，１０−ジペンチルオキシアントラセン、
９，１０−ジヘキシルオキシアントラセン、
９，１０−ビス（２−メトキシエトキシ）アントラセン、
９，１０−ビス（２−エトキシエトキシ）アントラセン、
９，１０−ビス（２−ブトキシエトキシ）アントラセン、
９，１０−ビス（３−ブトキシプロポキシ）アントラセン、
２−メチル−または２−エチル−９，１０−ジメトキシアントラセン、
２−メチル−または２−エチル−９，１０−ジエトキシアントラセン、
２−メチル−または２−エチル−９，１０−ジプロポキシアントラセン、
２−メチル−または２−エチル−９，１０−ジイソプロポキシアントラセン、
２−メチル−または２−エチル−９，１０−ジブトキシアントラセン、
２−メチル−または２−エチル−９，１０−ジペンチルオキシアントラセン、
２−メチル−または２−エチル−９，１０−ジヘキシルオキシアントラセンなど。
【００９１】
ナフタレン系化合物としては、例えば、下式（IIIｂ）で表されるものが挙げられる。
【００９２】
【化１１】
2018165329.tif 000012
（式中、Ｒ１２及びＲ１３は各々独立に炭素原子数１〜６のアルキル基を表す）
【００９３】
上記式(IIIb)で表されるナフタレン系化合物の具体例を挙げると、次のような化合物がある。
【００９４】
４−メトキシ−１−ナフトール、
４−エトキシ−１−ナフトール、
４−プロポキシ−１−ナフトール、
４−ブトキシ−１−ナフトール、
４−ヘキシルオキシ−１−ナフトール、
１，４−ジメトキシナフタレン、
１−エトキシ−４−メトキシナフタレン、
１，４−ジエトキシナフタレン、
１，４−ジプロポキシナフタレン、
１，４−ジブトキシナフタレンなど。
【００９５】
上記カチオン重合性成分（Ａ）に対する増感剤及び増感助剤の使用割合は特に限定されず、本発明の目的を阻害しない範囲内で概ね通常の使用割合で使用すればよいが、例えば、上記カチオン重合性成分（Ａ）の１００重量部に対して、増感剤及び増感助剤それぞれ０．１〜３質量部以上であるのが、硬化性向上の観点から好ましい。
【００９６】
本発明の硬化性組成物には、必要に応じてシランカップリング剤を用いることができる。
シランカップリング剤としては、例えば、ジメチルジメトキシシラン、ジメチルジエトキシシラン、メチルエチルジメトキシシラン、メチルエチルジエトキシシラン、メチルトリメトキシシラン、メチルトリエトキシシラン、エチルトリメトキシシラン、エチルトリメトキシシランなどのアルキル官能性アルコキシシラン、ビニルトリクロロシラン、ビニルトリメトキシシラン、ビニルトリエトキシシラン、アリルトリメトキシシランなどのアルケニル官能性アルコキシシラン、３−メタクリロキシブロピルトリエトキシシラン、３−メタクリロキシブロピルトリメトキシシラン、３−メタクリロキシプロピルメチルジエトキシシラン、３−メタクリロキシプロピルメチルジメトキシシラン、２−メタクリロキシプロピルトリメトキシシラン、γ−グリシドキシプロピルトリメトキシシラン、γ−グリシドキシプロピルメチルジエトキシシラン、β−（３，４−エポキシシクロヘキシル）エチルトリメトキシシラン等のエポキシ官能性アルコキシシラン、Ｎ−β（アミノエチル）−γ−アミノプロピルトリメトキシシラン、γ−アミノプロピルトリエトキシシラン、Ｎ−フェニル−γ−アミノプロピルトリメトキシシラン等のアミノ官能性アルコキシシラン、γ−メルカプトプロピルトリメトキシシラン等のメルカプト官能性アルコキシシラン、チタンテトライソプロポキシド、チタンテトラノルマルブトキシドなどのチタンアルコキシド類、チタンジオクチロキシビス（オクチレングリコレート）、チタンジイソプロポキシビス（エチルアセトアセテート）などのチタンキレート類、ジルコウニウムテトラアセチルアセトネート、ジルコニウムトリブトキシモノアセチルアセトネートなどのジルコニウムキレート類、ジルコニウムトリブトキシモノステアレートなどのジルコニウムアシレート類、メチルトリイソシアネートシランなどのイソシアネートシラン類等を用いることができる。
【００９７】
上記シランカップリング剤は、これを使用する場合、その使用量は、特に限定されないが、通常、硬化性組成物中の固形物の全量１００質量部に対して、０．０１〜２０質量部の範囲であることが好ましい。
【００９８】
本発明の硬化性組成物には、必要に応じて熱可塑性有機重合体を用いることによって、硬化物の特性を改善することもできる。該熱可塑性有機重合体としては、例えば、ポリスチレン、ポリメチルメタクリレート、メチルメタクリレートエチルアクリレート共重合体、メチルメタクリレートグリシジルメタクリレート共重合体、ポリ（メタ）アクリル酸、スチレン−（メタ）アクリル酸共重合体、（メタ）アクリル酸−メチルメタクリレート共重合体、グリシジル（メタ）アクリレート−ポリメチル（メタ）アクリレート共重合体、ポリビニルブチラール、セルロースエステル、ポリアクリルアミド、飽和ポリエステル等が挙げられる。
【００９９】
本発明の硬化性組成物には、特に制限されず通常用いられる上記（Ａ）、（Ｂ）及び（Ｃ）の各成分を溶解または分散しえる溶媒を用いることができ、例えば、メチルエチルケトン（ＭＥＫ）、メチルアミルケトン、ジエチルケトン、アセトン、メチルイソプロピルケトン、メチルイソブチルケトン、シクロヘキサノン、２−ヘプタノン等のケトン類；エチルエーテル、ジオキサン、テトラヒドロフラン、１，２−ジメトキシエタン、１，２−ジエトキシエタン、プロピレングリコールモノメチルエーテル、ジプロピレングリコールジメチルエーテル等のエーテル系溶媒；酢酸メチル、酢酸エチル、酢酸−ｎ−プロピル、酢酸イソプロピル、酢酸ｎ−ブチル、酢酸シクロヘキシル、乳酸エチル、コハク酸ジメチル、テキサノール等のエステル系溶媒；エチレングリコールモノメチルエーテル、エチレングリコールモノエチルエーテル等のセロソルブ系溶媒；メタノール、エタノール、イソ−又はｎ−プロパノール、イソ−又はｎ−ブタノール、アミルアルコール等のアルコール系溶媒；エチレングリコールモノメチルアセテート、エチレングリコールモノエチルアセテート、プロピレングリコール−１−モノメチルエーテル−２−アセテート（ＰＧＭＥＡ）、ジプロピレングリコールモノメチルエーテルアセテート、３−メトキシブチルアセテート、エトキシエチルプロピオネート等のエーテルエステル系溶媒；ベンゼン、トルエン、キシレン等のＢＴＸ系溶媒；ヘキサン、ヘプタン、オクタン、シクロヘキサン等の脂肪族炭化水素系溶媒；テレピン油、Ｄ−リモネン、ピネン等のテルペン系炭化水素油；ミネラルスピリット、スワゾール＃３１０（コスモ松山石油社）、ソルベッソ＃１００（エクソン化学社）等のパラフィン系溶媒；四塩化炭素、クロロホルム、トリクロロエチレン、塩化メチレン、１，２−ジクロロエタン等のハロゲン化脂肪族炭化水素系溶媒；クロロベンゼン等のハロゲン化芳香族炭化水素系溶媒；プロピレンカーボネート、カルビトール系溶媒、アニリン、トリエチルアミン、ピリジン、酢酸、アセトニトリル、二硫化炭素、Ｎ，Ｎ−ジメチルホルムアミド、Ｎ，Ｎ−ジメチルアセトアミド、Ｎ−メチルピロリドン、ジメチルスルホキシド、水等が挙げられ、これらの溶媒は１種又は２種以上の混合溶媒として使用することができる。
【０１００】
本発明の硬化性組成物は、硬化性、接着性、液保存安定性が向上するので水分量が５質量部以下であることが好ましく、３質量部以下であることがさらに好ましい。水分が多すぎると、白濁したり成分が析出したりする恐れがあるので好ましくない。
【０１０１】
本発明の硬化性組成物には、必要に応じて、さらに、紫外線吸収剤や、常温では不活性であり所定の温度への加熱・光照射・酸等により保護基が脱離し、活性化されて紫外線吸収能が発現する化合物を用いることも出来る。
【０１０２】
また、本発明の効果を損なわない限り、必要に応じて、ポリオール、無機フィラー、有機フィラー、顔料、染料などの着色剤、消泡剤、増粘剤、界面活性剤、レべリング剤、難燃剤、チクソ剤、希釈剤、可塑剤、安定剤、重合禁止剤、紫外線吸収剤、酸化防止剤、静電防止剤、流動調整剤、接着促進剤等の各種樹脂添加物等を添加することができる。
【０１０３】
本発明の硬化性組成物は、ロールコーター、カーテンコーター、各種の印刷、浸漬等の公知の手段で、支持基体上に適用される。また、一旦フィルム等の支持基体上に施した後、他の支持基体上に転写することもでき、その適用方法に制限はない。
【０１０４】
上記支持基体の材料としては、特に制限されず通常用いられるものを使用することができ、例えば、ガラス等の無機材料；ジアセチルセルロース、トリアセチルセルロース（ＴＡＣ）、プロピオニルセルロース、ブチリルセルロース、アセチルプロピオニルセルロース、ニトロセルロース等のセルロースエステル；ポリアミド；ポリイミド；ポリウレタン；エポキシ樹脂；ポリカーボネート；ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４'−ジカルボキシレート、ポリブチレンテレフタレート等のポリエステル；ポリスチレン；ポリエチレン、ポリプロピレン、ポリメチルペンテン等のポリオレフィン；ポリ酢酸ビニル、ポリ塩化ビニル、ポリフッ化ビニル等のビニル化合物；ポリメチルメタクリレート、ポリアクリレート等のアクリル系樹脂；ポリカーボネート；ポリスルホン；ポリエーテルスルホン；ポリエーテルケトン；ポリエーテルイミド；ポリオキシエチレン、ノルボルネン樹脂、シクロオレフィンポリマー（ＣＯＰ）等の高分子材料が挙げられる。
尚、上記支持基体に、コロナ放電処理、火炎処理、紫外線処理、高周波処理、グロー放電処理、活性プラズマ処理、レーザー処理等の表面活性化処理を行ってもよい。
【０１０５】
本発明の硬化性組成物を活性エネルギー線の照射により硬化させる方法において、活性エネルギー線としては、紫外線、電子線、Ｘ線、放射線、高周波などを挙げることができ、紫外線が経済的に最も好ましい。紫外線の光源としては、紫外線レーザ、水銀ランプ、キセノンレーザ、メタルハライドランプなどが挙げられる。
【０１０６】
本発明の硬化性組成物を加熱により硬化させる方法における条件は、好ましくは７０〜２５０℃で１〜１００分である。プレベイク（ＰＡＢ；Ｐｒｅ  ａｐｐｌｉｅｄ  ｂａｋｅ）した後、加圧して、ポストベイク（ＰＥＢ；Ｐｏｓｔ  ｅｘｐｏｓｕｒｅ  ｂａｋｅ）してもよいし、異なる数段階の温度でベイクしてもよい。
加熱条件は各成分の種類及び配合割合によって異なるが、例えば、７０〜１８０℃で、オーブンなら５〜１５分間、ホットプレートなら１〜５分間である。その後、塗膜を硬化させるために１８０〜２５０℃、好ましくは２００〜２５０℃ で、オーブンなら３０〜９０分間、ホットプレートなら５〜３０分間加熱処理することによって硬化膜を得ることができる。
【０１０７】
本発明の硬化性組成物又はその硬化物の具体的な用途としては、接着剤、メガネ、撮像用レンズに代表される光学材料、塗料、コーティング剤、ライニング剤、インキ、レジスト、液状レジスト、印刷版、カラーテレビ、ＰＣモニタ、携帯情報端末、デジタルカメラ、有機ＥＬ、タッチパネル等の表示素子、絶縁ワニス、絶縁シート、積層板、プリント基盤、半導体装置用・ＬＥＤパッケージ用・液晶注入口用・有機ＥＬ用・光素子用・電気絶縁用・電子部品用・分離膜用等の封止剤、成形材料、パテ、ガラス繊維含浸剤、目止め剤、半導体用・太陽電池用等のパッシベーション膜、層間絶縁膜、保護膜、液晶表示装置のバックライトに使用されるプリズムレンズシート、プロジェクションテレビ等のスクリーンに使用されるフレネルレンズシート、レンチキュラーレンズシート等のレンズシートのレンズ部、またはこのようなシートを用いたバックライト等、マイクロレンズ等の光学レンズ、光学素子、光コネクター、光導波路、光学的造形用注型剤等を挙げることができる。
【０１０８】
本発明の表示装置としては、透明支持体に、必要に応じて下塗り層、反射防止層、偏光素子層、位相差層、複屈折率層、光散乱層、ハードコート層、潤滑層、保護層等の各層を設けたものが挙げられ、各層に本発明の硬化物からなるフィルムを用いることができる。
【実施例】
【０１０９】
以下、実施例等を挙げて本発明をさらに詳細に説明するが、本発明はこれらの実施例に限定されるものではない。
【０１１０】
以下、本発明の硬化性組成物及び該硬化性組成物を硬化して得られる硬化物に関し、実施例、評価例及び比較例により具体的に説明する。なお、実施例及び比較例では部は質量部を意味する。
【０１１１】
[硬化性組成物の調製：実施例１〜１２、比較例１〜７]
下記の［表１］〜［表３］に示す配合で各成分を十分に混合して、各々実施例１〜１２及び比較例１〜７の各硬化性組成物を得た。［表１］〜［表３］における数字は質量部を表す。
【０１１２】
カチオン重合性成分（Ａ）としては下記の化合物を用いた。
Ａ１−１：下記に構造式を記載            ［芳香族エポキシ化合物（Ａ１）］
Ａ１−２：アデカレジンＥＰ−４０００    ［芳香族エポキシ化合物（Ａ１）］
Ａ２−１：下記に構造式を記載            ［グリシジル化合物（Ａ２）］
Ａ２−２：アデカグリシロールＥＤ−５０５［グリシジル化合物（Ａ２）］
【０１１３】
【化１２】
2018165329.tif 000013
【０１１４】
【化１３】
2018165329.tif 000014
【０１１５】
カチオン重合開始剤（Ｂ）としては下記の化合物を用いた。
Ｂ−１： 式（ア）で表される化合物及び式（イ）で表される化合物の混合物のプロピレンカーボネート５０質量％溶液  
【０１１６】
【化１４】
2018165329.tif 000015
【０１１７】
【化１５】
2018165329.tif 000016
【０１１８】
ラジカル重合性成分（Ｃ）としては、下記の化合物を用いた。
Ｃ１−１：４−ヒドロキシブチルアクリレート［（Ｃ１）成分］
Ｃ１−２：２−ヒドロキシエチルアクリレート［（Ｃ１）成分］
Ｃ２−１：Ｒ−６８４    ［（Ｃ２）成分；日本化薬社製］
Ｃ２−２：ＡＴＭ−４Ｅ  ［（Ｃ２）成分；新中村化学工業社製］
Ｃ２−３：カヤラッドＤＰＣＡ−６０［（Ｃ２）成分；日本化薬社製］
Ｃ２−４：Ａ−９３００Ｓ    ［（Ｃ２）成分；新中村化学工業社製］
Ｃ３−１：テトラヒドロフルフリルアクリレート    ［（Ｃ３）成分］
Ｃ３−２：テトラヒドロフルフリルメタクリレート  ［（Ｃ３）成分］
Ｃ３−３：ライトエステルＩＢ−Ｘ［（Ｃ３）成分；共栄社化学社製］  
【０１１９】
ラジカル重合開始剤（Ｄ）としては、下記Ｄ−１を用いた。
Ｄ−１：ＩＲＧＡＣＵＲＥ１８４（ＢＡＳＦ社製）
【０１２０】
[硬化性組成物の評価：実施例１〜１２、比較例１〜７]
下記の評価方法に従い、硬化性試験、密着性試験及び耐薬品性試験を行った。評価結果を[表１]〜[表３]に併記する。
【０１２１】
（硬化性試験）
以下の方法で密着性の試験を実施した。
上記で得られた実施例１〜１２と比較例１〜７の各硬化性組成物を、コロナ放電処理を施したＣＯＰ（シクロオレフィンポリマー、日本ゼオン製：品番ゼオノアフィルム１４-０６０）フィルムにそれぞれ塗布した後、コロナ処理を行ったＴＡＣフィルム（トリアセチルセルロース、富士フィルム社製  ＴＤ８０ＵＬＭ）とをラミネーターを用いて貼り合わせ、メタルハライドランプ（４００ｍＷ／ｃｍ２）を用いて４００ｍＪ／ｃｍ2に相当する紫外線をＣＯＰフィルム越しに露光した。露光直後にＣＯＰフィルムを剥離し、タックが無い場合を〇、タックがある場合を×とした。評価が〇の場合、硬化性が高く接着剤として有用である。
【０１２２】
（密着性）
以下の方法で密着性の試験を実施した。
上記各硬化性組成物を、一枚のＰＥＴフィルム（東洋紡製：品番コスシャインＡ４３００）にそれぞれ塗布した後、もう一枚のコロナ放電処理を施したＣＯＰ（シクロオレフィンポリマー、日本ゼオン製：品番ゼオノアフィルム１４-０６０）フィルムとラミネーターを用いて貼り合わせ、無電極紫外光ランプを用いて１０００ｍＪ／ｃｍ2に相当する光をＣＯＰフィルム越しに照射して接着して試験片を得た。得られた試験片の９０度ピール試験を行い、下記基準により評価した。
剥がせないもの：○
容易に剥がせるもの：×
密着性の評価が〇のものは、接着剤として好ましく使用でき、×の物は接着剤として使用できない。
【０１２３】
（耐薬品性試験）
銀ボール紙６号に上記各硬化性組成物をバーコーター＃１４を用いてそれぞれ塗布した後、メタルハライドランプ（３８０ｍＷ／ｃｍ２）を用いて紫外線を照射（４００ｍＪ／ｃｍ２×２Ｐａｓｓ）し、評価サンプルを得た。得られた評価サンプルをＭＥＫで湿らせた綿棒で擦り、硬化膜が剥離するまでの回数を比較した。
剥離するまでの回数が１５０往復以上のものを◎、１００往復以上、１５０往復未満のものを〇、５０往復以上、１００往復未満のものを△、５０往復未満のものを×とした。
耐薬品性試験の評価が◎のものは接着剤として特に好ましく使用でき、〇のものは、接着剤として好ましく使用でき、△のものは、適応できる接着剤の用途が少なく、×のものは、接着剤として使用できない。
【０１２４】
【表１】
2018165329.tif 000017
【０１２５】
【表２】
2018165329.tif 000018
【０１２６】
【表３】
2018165329.tif 000019
【０１２７】
[表１]〜[表３]より、本発明の硬化性組成物は、硬化性並びに硬化物の密着性及び耐薬品性に優れることが明らかである。また本発明の硬化性組成物は、接着剤として特に有用である。